(57)【要約】  本発明は、ステレオリソグラフィーを用いて費用効率の高い生体適合性ヒドロゲル構成物を製造するための方法及びシステムを含む。ヒドロゲル構成物は、例えば、多管腔神経再生管及び正確に位置される生物活性剤、細胞、及び他の所望な不活性及び／又は化学剤及びデバイスの起こり得る導入により組織再生を促進させる、埋め込みチャンネル構造を有する他の組織工学骨格において使用することができる。本発明の他の好ましい態様により、ヒドロゲル構成物を製造する方法であって、第１溶液の第１構成物層への凝固を、ステレオリソグラフィーを用いて第１エネルギー量で行うことを含み、第１溶液は、第１ポリマー；及び第１光開始剤を含み、第１ポリマー及び第１光開始剤は、第１濃度を有する方法が提供される。【選択図】なし
2009519143.tif 000002
【特許請求の範囲】
【請求項１】
ヒドロゲル構成物を製造する方法であって、
ステレオリソグラフィーを用いて第１のエネルギー量で、第１の溶液を第１の構成物の層へ凝固させることを含み、第１の溶液が、
第１のポリマー；及び
第１の光開始剤を含み、
第１のポリマー及び第１の光開始剤が第１の濃度を有する方法。
【請求項２】
ポリマーがヒドロゲルである、請求項１に記載の方法。
【請求項３】
ポリマーがポリ（エチレングリコール）の誘導体である、請求項１に記載の方法。
【請求項４】
ポリ（エチレングリコール）の誘導体の質量平均分子量が、約１，０００〜約１０，０００である、請求項３に記載の方法。
【請求項５】
ポリマーが、天然ポリマー、合成ポリマー及びそれらの組み合わせからなる群より選ばれる、請求項１に記載の方法。
【請求項６】
光開始剤がＵＶ光開始剤である、請求項１に記載の方法。
【請求項７】
光開始剤が、２−ヒドロキシ−２−メチル−１−フェニル−１−プロパノン、２−ヒドロキシ−１−［４−（２−ヒドロキエトキシ）フェニル］−２−メチル−１−プロパノン、２，２−ジメトキシ−２−フェニル−アセトフェノン及びそれらの組み合わせからなる群より選ばれる、請求項１に記載の方法。
【請求項８】
光開始剤が可視光線光開始剤である、請求項１に記載の方法。
【請求項９】
第１の溶液が、生体適合性媒体、水、緩衝液、リン酸緩衝生理食塩水、細胞培養液及びそれらの組み合わせからなる群より選ばれる材料をさらに含む、請求項１に記載の方法。
【請求項１０】
第１の溶液のｐＨが約７．０〜約７．８である、請求項１に記載の方法。
【請求項１１】
構成物が細胞適合性である、請求項１に記載の方法。
【請求項１２】
構成物が、組織骨格、単一の管腔を有する神経誘導管、複数の管腔を有する神経誘導管、血管形成性の構造物、脂肪組織の数及び成長を促進するための骨格及びそれらの組み合わせからなる群より選ばれる、請求項１に記載の方法。
【請求項１３】
第１の構成物の層が、第１の厚さを有する第１の部分及び第２の厚さを有する第２の部分を含む、請求項１に記載の方法。
【請求項１４】
任意の寸法において第１の構成物の層に配置された第２の構成物の層を構築することをさらに含む、請求項１に記載の方法。
【請求項１５】
第２の構成物の層の厚さが、第１の構成物の層の厚さと異なる、請求項１４に記載の方法。
【請求項１６】
第１の構成物の層と第２の構成物の層との間に配置され、さらに任意の寸法で配置される交差層をさらに含む、請求項１４に記載の方法。
【請求項１７】
第２の構成物の層が部分的な層である、請求項１４に記載の方法。
【請求項１８】
第２の構成物の層の製造が第２のエネルギー量を用いて達成される、請求項１４に記載の方法。
【請求項１９】
第２の構成物の層が、第２の溶液から凝固される、請求項１４に記載の方法。
【請求項２０】
第２の溶液が、第２のポリマー及び第２の光開始剤を含む、請求項１９に記載の方法。
【請求項２１】
第２の溶液が、第２の濃度で第１のポリマーを含む、請求項１９に記載の方法。
【請求項２２】
第２の溶液が、第２の濃度で第１の光開始剤を含む、請求項１９に記載の方法。
【請求項２３】
部品を清浄化することをさらに含む、請求項１に記載の方法。
【請求項２４】
所望の部品を硬化／乾燥することをさらに含む、請求項１に記載の方法。
【請求項２５】
添加剤を溶液に導入することをさらに含む、請求項１に記載の方法。
【請求項２６】
添加剤が、色彩変更添加剤、熱特性変更添加剤、電気特性変更添加剤、光特性変更添加剤、機械特性変更添加剤、強度変更添加剤、機能変更添加剤、生物機能変更添加剤及びそれらの組み合わせからなる群より選ばれる、請求項２５に記載の方法。
【請求項２７】
添加剤が、埋め込みデバイス及び埋め込み材料、例えば、生物活性成分及び細胞、及びそれらの組み合わせからなる群より選ばれる、請求項２５に記載の方法。
【発明の詳細な説明】
【発明の詳細な説明】
【０００１】
本発明は、ラピッドプロトタイピング技術の一般的な分野、及び特には、ステレオリソグラフィー(stereolithography)法及びシステムに関する。
【０００２】
ソリッドフリーフォームファブリケーション（ＳＦＦ）、積層造形及び他の同様の技術としても知られるラピッドプロトタイピング（ＲＰ）技術は、複雑な立体（３Ｄ）部品の製造を可能にする。ＲＰ技術は、特には、一般に、一時に一つの層を構築することにより部品を構成する。ＲＰ技術は、一般に、例えば、玩具、自動車及び医療産業において使用される部品及びプロトタイプを構築するために使用される。多くの場合、ＲＰ技術により製造されるプロトタイプは、リサーチ及び開発に役立ち及び従来のプロトタイピングに代わって低コストを提供する。いくらかのケースにおいては、ＲＰ技術は、医療への適用、例えば、再建外科及び組織工学（ＴＥ）に関連する適用において使用されてきている。
【０００３】
ステレオリソグラフィー（ＳＬ）は、当該技術分野において知られる、最も幅広く使用されるＲＰ技術の１つである。ＳＬ装置による問題の解決及びＳＬの高度に複雑な３Ｄ対象体の製造能力により、機能性及び非機能性プロトタイプの双方を製造するのにＳＬは理想的なものとなる。特に、ＳＬ技術は、経済的な物理的モデルの対象体を急速に及びより高価な最終部品を製造する前に提供する。モデルは、容易にカスタマイズ可能であり及び変更が容易に実行され得る。
【０００４】
ＳＬは、一般に、多段階工程を包含する。例えば、第１段階は、所望の構造形状の正確な機械的幾何学的記述を多くのコンピュータ支援設計（ＣＡＤ）プログラムにデザインし及びインプットすること及び標準変換言語(standard transform language)（ＳＴＬ）ファイルフォーマットに記述をセーブすることを包含する。第２段階においては、ＳＴＬファイルを、ＳＬ装置特有ソフトウェア（ＲＰソフトウェア）に取り込む。ＲＰソフトウェアは、デザインを層にスライスし及び層ごとに構造物を構築しつつ適所に各横断面を保持するように支持体構造物の配置を決定する。ビルドパラメータ(build parameter)を計算することにより、ＲＰソフトウェアは、部品の製造をコントロールする。層製造段階においては、所望の部品のためのビルドパラメータは、機械語に翻訳される。最終的に、機械語がＳＬ装置をコントロールして、所望の部品及びその支持体構造物を層ごとに構築する。ＳＬ装置では、典型的には、紫外線（ＵＶ）レーザーを液体感光性重合体樹脂の横断面にあてる。レーザーは、順に、選択的に、樹脂を硬化して、構造物、例えば、解剖学的形状物（即ち、器官及び組織）を層ごとに形成する。最終的に、その部品は清浄化され、支持体構造物が除去され及びその部品が完成前に後硬化される（典型的にはＵＶを照射する）。オペレータは、しかしながら、部品をやすりがけし、いくつかの他の仕上げ技術をファイルし及び使用して、特定の表面仕上げをその構造物に提供する必要があり、それは、構造物表面を塗装し、メッキし、及び／又は被覆することを含み得る。
【０００５】
当該技術分野において知られるＳＬ技術は、例えば、レーザー、液体レベル検出システム、レーザービーム光学装置及び制御可能なスキャニングミラーシステム、垂直移動可能なプラットフォーム、単一樹脂保持レセプタクル又はバット及び再コーティングデバイスを含む。レーザースキャニング相の間、一連の光学装置及び制御可能なスキャニングミラーは、典型的には、ＵＶレーザービームをラスター走査して、光硬化性ポリマー樹脂を凝固させる。対象体３Ｄ部品は、最初に、その最上部の位置にプラットフォームを有する支持体構造物を構築することによりプラットフォームに結合される。この工程は、プラットフォームと液体樹脂の表面の間のずれ(misalignment)を許容し−一旦構成されると、ベース支持体構造物は、液体の表面に平行である。対象対部品がその必要とされる支持体構造物と同時に構築され、レーザービームが一層を完成させた後、プラットフォームは、典型的には、構築する層の厚さに等しい距離、垂直に下方に移動される。プラットフォームが垂直に下方に移動された後及び選択的に次の層を硬化する前、再コーティングデバイスは、典型的には、部品を横切って水平に移動されて液体ポリマーの均一層を生じる。再コーティングデバイスは、部品内にトラップされた空間が液体樹脂で充填され（それは、その後の構築する層のために必要とされる）かつ構築する層の厚さを一定に保つ。その工程が繰り返されて、各層が構築される。複雑な形状の部品は、このように、層形成工程を繰り返すことにより構築される。一旦完了すると、部品は、典型的には、液体樹脂から引き上げられ、支持体構造物は、部品から除去され、部品は清浄化され及び次いで後硬化される。オペレータは、しかしながら、部品をやすりがけし、いくつかの他の仕上げ技術をファイルし及び使用して、特定の表面仕上げをその構造物に提供する必要があり、それは、構造物表面を塗装し、メッキし、及び／又は被覆することを含み得る。
【０００６】
いくつかのＲＰ技術は、医療への適用において使用される部品の製造を促進する。そのような部品には、付加的なデザイン上の配慮が必要とされる。ＴＥ技術は、特には、細胞が組織を再生する際に細胞のための構造支持体を提供する骨格、枠組みの使用に依存する。これらの骨格は、また、細胞にシグナルを提供して、特定の所望のふるまいを導く。ＴＥにおける最も意欲をそそる問題の１つは、適切な栄養分を、埋め込まれた骨格内に播種された細胞に提供することである。当該技術分野において知られるＴＥ技術は、酸素及び栄養分の拡散が体内における約７５ミクロンの距離を越えては細胞の生存を維持するのに十分でないことを示している。従って、ＴＥ技術は、骨格内への好ましい拡散をデザインし、そして細胞の生存を維持するために、得られる三次元形状への正確な制御を維持しなければならない。ＳＬは、高度に複雑な３Ｄ構造物を経済的に製造する解決策及び速度を有するが、ＳＬは、ＴＥに役立つために使用されておらず、なぜなら、当該技術分野において知られるＳＬ樹脂は、ヒトへの埋め込みについて保証されていないからである。複雑な三次元ＴＥ骨格を製造する当該技術分野において知られる他のシステムは、時間がかかるものであり及び複雑なものであり従って、大量生産にむかない。従って、望ましいのは、可能であればＳＬ技術によって経済的に、生体適合性かつ埋め込み可能な構成物を急速に構築しかつ大量に生産するシステム及び方法であって、該構築物が骨格材料、生物活性剤及び細胞の配置を正確に制御して骨格内での望ましい組織の再生及び栄養分の分散を促進する、システム及び方法である。
【０００７】
ヒドロゲルは、現在、多くの異なるＴＥ適用、特には軟組織のために使用されている。ヒドロゲルは、含水量の高い生体適合性材料であり及び骨格形成材料として適しており、なぜなら、細胞外マトリクスへの、機械的及び構造的なそれらの類似性のためである。また、ヒドロゲルは、好ましい拡散特性を示し及び手動リソグラフィーマスキング (manual lithographic masking)技術を用いるフォトリソグラフィー法及び種々の他の方法において現在使用されている。生物活性剤及び細胞を伴うヒドロゲル構成物を正確に製造することから利益があり得る列挙可能なＴＥ適用がある。ヒドロゲルは、しかしながら、ＳＬを用いる積層製造（ＬＭ）技術により適切には支持されていない。
【０００８】
埋め込まれたチャンネルは、血管由来の構造物及びヒドロゲル骨格内に位置する増殖性構造物の間の経路を構築するために重要であり得る。従って、生物学的及び構造上の役割を評価して細胞適合性骨格を製造する必要がある。例えば、成長因子の勾配は、細胞移動及び軸索伸張を導き、最終的に、誘導された血管形成及びその後のインビボでの脈管形成並びに末梢神経の再生の双方において、組織の再生を強化する。いくつかの薬剤、例えば、血管内皮細胞増殖因子（ＶＥＧＦ）は、強力な脈管形成作用を発揮する。ＶＥＧＦのケースにおいては、これらの作用は、数倍であり、内皮前駆体の製造及び放出の骨髄刺激から、前駆体の局所選択的補充及び強化された、例えば、順に血管芽形成を強化する血管透過性にまで及ぶ。
【０００９】
一旦開始されると、血管芽は、透過性を可能にする勾配により、標的血管芽の方向及び隣辺の安定化へ潜在的に導かれる。いくつかの安定化剤が、インビトロで確認されている。これらの薬剤、例えば、アンジオポイエチン２は、異常な出芽を防止し及び高い透過性の方角へ芽を導くように機能する。非特異的に提供される時、これらの薬剤は、芽形成を抑制する。従って、ＶＥＧＦにおける勾配は、誘導された芽形成及び増殖を促進するであろう。アンジオポイエチン２の逆勾配は、血管形成の方向制御を安定化させ及び非特異的ターン(turn)又は終了を防止するべきである。さらに、細胞外マトリクス（ＥＣＭ）要素は、特異的細胞内受容体による方向性のある血管形成を促進（ヒアルロン酸）又は抑制（重合コラーゲン）することが示されている。従って、望ましいのは、物学的薬剤及び／又はＥＣＭの外部の原因により工学的に作られた勾配であって、工学的に作られた移植可能な細胞適合性骨格における血管形成の誘導及び方向のある増殖を潜在的に促進する勾配である。
【００１０】
当該技術分野において特に必要とされているのは、複雑な神経誘導管を製造するシステム及び方法である。現在、末梢神経修復は、神経自家移植片を用いて達成される。自家移植は、神経の一部を体内の一部（ドナー部位）から取り出し及びそれを特定の必要性を示す体内の別の部位へ置くことを包含する。自家移植に対していくつかの欠点があり、これには、例えば、複数の手術部位が必要とされること及びドナー部位での神経腫形成のかなりのリスクが含まれる。多くの場合、自家移植の結果は変動的であり、より多くの場合、完全に失敗であった。
【００１１】
神経誘導管（ＮＧＣ）は、自家移植の見込みのある代替案を示す。ＮＧＣは、神経断端に縫合されてギャップをつなぎ、かつ再生神経からそれらの標的に向かう発芽する軸索の誘導を助ける管である。ＮＧＣは、神経親和性因子及び損傷を受けた神経により分泌される他の化合物を保持し、従って、線維組織の浸入の防止及び再生に役立つ。現在、２つのタイプの利用可能なＮＧＣがあり、１つはコラーゲンから製造され、もう１つは、ポリビニルアルコール（ヒドロゲル）から製造される。これらのＮＧＣは、しかしながら、単純な、単一の材料及び単一の管腔を有する管であり、それは、神経の３Ｄ構造物を再生するのに失敗する。
【００１２】
多管腔性の管が望ましく、なぜなら、それらが、天然末梢神経構造物に似ており及び神経突起結合／伸長及び支持細胞結合／移動のための表面積を上昇させるからである。多管腔性の管は、従って、成長因子及び支持細胞を組織骨格内に正確に配置することを許容する。ポリ（乳酸−ｃｏ−グリコール酸）で製造された多管腔性の管は以前から製造されているが、そのような骨格を製造するために使用される技術は、製造レベルにまでスケールアップするのが困難であり、細胞がその製造の間管内に均質に播種されるのを許容せず、構成物の機械特性及び構成物内の生体物質が構成物全体にわたって変化することを許容せず、このことは積層造形によって可能である。
【００１３】
このように、当該技術分野において知られるシステムでは、ＳＬ技術を用いてヒドロゲルから、埋め込みされたチャンネル構造を有する複雑な多材料３Ｄ構成物を大量に製造できない。従って、実質的に任意の方向の埋め込まれたチャンネルを有するヒドロゲル構成物を製造する能力を有する、低コストで、効率的な及び簡便なシステムが望まれる。さらに、任意の変動可能なチャンネル方向を含む内部チャンネル構造を有する骨格製造を可能にするシステムが望まれる。さらにまた、層内において及び層を横切って可変性であるヒドロゲル骨格材料を有する正確な骨格の構成を可能にする多材料ヒドロゲル構成物を製造する能力が望まれる。
【００１４】
また、さらに、層内において及び層を横切って正確に配置された生物活性剤及び細胞を有する多材料ヒドロゲル構成物を製造する能力が望まれる。
さらに、末梢神経再生が可能な骨格としての生物活性ヒドロゲルの多管腔性の管を製造するための単純な方法が望まれる。さらにまた、誘導された血管形成及び脂肪組織生成が可能な骨格としての複雑な生物活性ヒドロゲル構成物を製造するための単純な方法が望まれる。さらにまた、ＴＥ骨格として機能し得る多材料構成物を製造するための単純な方法が望まれる。
【００１５】
（発明の概要）
本発明の１つの態様では、効果的及び効率的な手段において上記制限が解消され、従って、種々の適用においてＲＰの使用を拡大し及びＳＬ機能を改良する。別の態様においては、本発明は、これらの必要性に適合し及びＴＥ、化学センシング、生物学的センシング及び複雑な、三次元の、多材料、多要素及び／又は多色、かつ生物適合性の製造を必要とする種々の他の適用におけるさらなる改良を提供する。さらに別の態様においては、本発明は、例えば、血管機能を回復させる誘導された血管形成において有用な増殖性構造物の間の血管形成性構造物又は経路を構築する多材料ＳＬシステムを提供する。さらに別の態様においては、本発明は、生物活性な、多管腔性の神経誘導管を構成するためのＳＬシステムを提供する。さらに別の態様においては、本発明は、組織骨格、例えば、脂肪組織の数及び成長を増大するための組織骨格のためのシステムを提供する。
【００１６】
本発明の上記及び更なる利点は、添付図と併せて以下の説明を参照することにより一層理解されるであろう。
【００１７】
（発明の詳細な説明）
本発明の種々の態様の製造及び使用を以下に詳細に記載するが、本発明は、幅広い種類の具体的状況において具体化され得る多くの適用可能な発明概念を提供すると理解されるべきである。本件明細書において記載する具体的態様は、単に、本発明を製造及び使用するための具体的方法を説明するものであり、本発明の範囲を定めるものではない。
【００１８】
図１において説明されるような典型的な従来のＳＬ装置１０は、一般には、ＵＶレーザービーム１２、液体レベル検出システム１４、オプチックス(optics)１６及び制御可能なスキャニングミラーシステム１８、垂直に移動可能なプラットフォーム２０及び樹脂保持レセプタクル又はバット(vat)２２を含む。バット２２は、例えば、液体光硬化性ポリマー樹脂２４を収容し及び、一般に、ＳＬ装置１０は、制御可能なスキャニングミラーシステム１８及び一連のオプチックス１６通り樹脂を横切ってＵＶレーザービーム１２を走査する。大抵のデザインにおいては、対象体三次元（３Ｄ）部品２６は、通常、最初に、ベース支持体構造物２８を製造することによりプラットフォーム２０に結合されるが、プラットフォーム２０は依然としてその最上位置にある。支持体構造物２８は、通常、その上に突出する対象体部品２６を支持し、かつ同一の樹脂２４を用いて同時に製造される微細フィラメントから製造される。従来のデザインでは、典型的には、再コーティング装置、再コーティングブレード又は他のスイープ装置を取り込んでおり、これらの装置は、プラットフォーム２０及び対象体部品２６が構築する層の厚さと等しい距離だけ下方に移動した後、液体の表面を横切ってスイープし又は水平に移動する。従って、再コーティング装置２９は、対象体部品２６の表面上に均一な液体層を作るのを助長し、かつ構築工程の前及びその間の双方においてプラットフォーム２０及び／又は対象体部品２６の上又は下に残された捕捉されたガス又は泡及び／又は捕捉された容量物を除去する。
【００１９】
さらに、図１に示される従来のＳＬ装置１０を参照すると、ＳＬ装置１０がＵＶレーザービーム１２を走査しかつ特定の層を完成させた後（レーザービームがその走査を完了した後仕上げ反応のための十分な時間待つことも含まれる）、プラットフォーム２０は、典型的には２〜６ミルであるがこれらに限定されない、構築する層の厚さに等しい距離だけ垂直に下方に移動され、又は場合により構築する層の厚さより長い距離下方に移動されて、対象体部品２６を樹脂２４に浸漬し及び内部部品キャビティを充填する。一旦対象体部品２６の浸漬が完了すると、浸漬が場合により行われた場合、プラットフォーム２０は、次いで、プラットフォームに結合する対象体部品の頂部が、樹脂２４の表面から構築する層の厚さに等しい距離に位置するまで、上方に移動される。構築する層の厚さは、通常、所望の構築物のタイプに依存する。レーザー１２による新しい反応を始める前に、再コーティング装置２９は、典型的には、先に記載したように液体樹脂２４の表面を横移動し、及びＳＬ装置１０は、次の層が開始する前に、液体樹脂が平衡状態に達するために所定時間待つ（本質的に、液体樹脂の全ての波動及び他の動きが停止されるように）。その工程を、各層が構築されるときに繰り返す。層内に使用される材料は、多くの異なる構造において変動してもよく、例えば、層を製造するために使用される材料が、層の内部において及びそれを横切って変動することができる。複雑な形状の部品は、従って、層構築工程を繰り返すことにより製造される。一旦完了すると、対象体部品２６は、典型的には、液体ポリマー樹脂２４から引き上げられ、支持体構造物２８が除去され、対象体部品２６が清浄化され（好ましくは、典型的な清浄溶液又は細胞適合性溶液を用いる）、及び通常はＵＶオーブン（示されていない）において後硬化される。しかしながら、支持体構造物２８は、清浄化及び硬化／乾燥工程の前、その間及び／又はその後に除去され得る。
【００２０】
新たに形成された層を予め硬化された層に結合させるために、レーザー１２が、層の厚さを越えて予め硬化された層まで硬化可能であるように（また“レーザー過硬化”としても知られる）、ある液体光硬化性樹脂２４の化学的性質、層の厚さ及びレーザーエネルギーを保持することが重要である。硬化の深さ、液体光硬化性樹脂２４の基本特性は、レーザーが、所定のレーザーエネルギーで液体光硬化性樹脂２４を首尾よく硬化するレーザーの侵入深さの程度を示す。先に記載したように、典型的な商業的ＳＬ装置１０においては、一連のオプチックス１６がレーザー１２を液体表面に集中させかつ方向付けるが、スキャニングミラー１８は、バット２２を横切ってＸ−Ｙ平面におけるレーザーの動きを制御する。商業的なＳＬ装置１０は、動的スキャニングミラーシステムを備えているので、光化学反応は、レーザー１２の走査速度を変化させることにより制御される（固定されたレーザーパワーについて）。従って、液体光硬化性樹脂２４の硬化深さの挙動を理解及び特徴付けることは、例えば、後に記載の実施例におけるように、ＳＬ及びそのスキャニングミラーシステム１８を用いて３Ｄ物体を首尾よく製造するために必要である。
【００２１】
また、硬化された層において及び／又はその間において開口された又は閉じられた、埋め込まれたチャンネル及び機構を首尾よく製造するために、例えば、ヒドロゲル溶液（例えば、光開始剤（ＰＩ）、ポリ（エチレングリコール）（ＰＥＧ）及び蒸留水溶液）の特定の特徴を特徴付けることが必要である。いくつかのユニークな特徴が、首尾よい製造を可能にするために示されなければならない。例えば、いくつかのヒドロゲル溶液は、特徴、例えば、ヒドロゲルの厚さ又は硬化深さ（ＰＩのタイプ及び濃度の関数として幅広く潜在的に変動し得る）、エネルギー量及びヒドロゲル溶液におけるポリマー濃度（また後述の実施例において説明される）を示す。
【００２２】
本発明において使用することができるポリマーは、光反応性官能基を有する多くのポリマーを含み及びヒドロゲル構成物を形成可能である。これらのポリマーとしては、当該技術分野における当業者に知られる天然、合成及び半合成ポリマーが挙げられ、これらは分解可能であってもそうでなくてもよい。１つの典型的なポリマーは、官能基、例えば、アクリレート、メタクリレート、又はビニルスルホンを有する誘導体化したＰＥＧである。ＰＥＧの分子量は、約１，０００〜２０，０００、好ましくは約１，０００〜１０，０００であってもよい。ＰＥＧは、いずれかの末端に官能基を有する直鎖のもの、例えば、ＰＥＧジアクリレートであってもよく、又は多枝ＰＥＧであってもよい。使用することができる他のポリマーとしては、例えば、誘導体化したポリビニルアルコール、ヒアルロン酸、コンドロイチン硫酸、及びコラーゲンが挙げられる。例えば、メタクリレート化したヒアルロン酸及びメタクリレート化したコンドロイチン硫酸は、双方とも、光架橋されて、ヒドロゲルとなっている。光架橋後にヒドロゲルを形成することが可能な他の有用なポリマーは、当該技術分野における当業者によく知られている。溶液中のポリマーの濃度は、好ましくは、約１〜３０％（ｗ／ｖ）である。
【００２３】
水、緩衝液（例えば、リン酸緩衝生理食塩水）及び細胞培養液を含む種々の生体適合性流体を、本発明の態様と関連して使用することができる。細胞又は生物活性因子がポリマー溶液中に含まれる場合、流体のｐＨは、好ましくは、約７．０〜７．８、最も好ましくは、約７．４である。
【００２４】
種々のＰＩを本発明の好ましい態様に関連して使用することができ、かつこれらは一般に光架橋の技術分野における当業者に知られる。ＰＩは、好ましくは、ＵＶ波長範囲において、より好ましくは長いＵＶ波長範囲において吸収性を有する。好ましいＰＩとしては、２，２−ジメチル−２−フェニルアセトフェノン、２−ヒドロキシ−２−メチル−１−フェニル−１−プロパノン（ＨＭＰＰ）、及び２−ヒドロキシ−１−［４−（２−ヒドロキシエトキシ）フェニル］−２−メチル−１−プロパノン（Irgacure 2959, Chiba-Geigy）が挙げられるが、これらに限定される訳ではない。ポリマー溶液中のＰＩ濃度は、特には、細胞がポリマー溶液中に存在する場合、好ましくは、約５％未満、及びより好ましくは約１％未満である。他のＰＩ、例えば他のＵＶ−ＰＩ及び可視性ＰＩがまた、本発明の態様に従って使用可能であることが当該技術分野における当業者により理解されるべきである。
【００２５】
生物活性因子、例えば、接着性リガンド、成長因子及びサイトカインを、光架橋工程の間に、それらをポリマー溶液に含ませることにより骨格内に導入することができる。これらの生物活性因子は、該因子に結合される官能基を介して、光架橋工程の間に骨格に結合されてもよく、又は単に、該工程の間にヒドロゲル内に捕捉されてもよい。生物活性因子は、好ましくは、所望の生物学的応答を引き出すのに効果的な濃度で導入される。
【００２６】
細胞は、光架橋工程前にポリマー溶液に含まれていてもよく、それにより、ヒドロゲルの骨格内に均一に播種され、引き続きヒドロゲルが光硬化される（又は構成後に骨格内に播種される）。細胞密度は、骨格が使用されるであろう特定の適用に依存して幅広いものであってもよいが、典型的には、ポリマー溶液において５０×１０6以下であろう。
【００２７】
本発明の１つの態様に従って、完全なＴＥ細胞適合性ヒドロゲルインプラント又は構成物を、最初に、所望の神経再生管のコンピュータ支援設計（ＣＡＤ）描画により製造した。設計は、標準変換言語（ＳＴＬ）ファイルフォーマットでセーブし、かつＳＬ装置特異性ソフトウェアにインポートして、ＳＬベクターファイル又はＳＬ装置コマンドファイルを作り出す。同時に、ヒドロゲル及びＰＩの選択を、所望の設計基準に依存して行う。溶液を、ＰＩと蒸留水中のヒドロゲルとを組み合せて調製する。場合により、溶液には、例えば、生物活性剤、生細胞、他の化学物質、移植用デバイス及びそれらの組み合わせを含む添加剤を導入してもよい。溶液を、例えば、機械的特性、光化学的特性及び細胞適合性特性を評価するための試験を含む数種の特徴付け試験に付することができる。初期設計及び試験相が完了した後、ＳＬ法を始めることができる。レーザーパワーの調整、ＳＬ装置に特異的なパラメータの決定を含むＳＬ装置の初期化後、ヒドロゲルレセプタクル（又は他の存在するレセプタクル）を、構築プラットフォーム上の所望の高さに位置させる。所望の構築する層の厚さ必要とされる溶液量及びレセプタクルを決定した後、構築工程を開始する。構築する層の厚さは、構築工程が続くに従って変化してもよく、ある材料の容量及び装置のパラメータを変更する必要があるかもしれないことに留意することが必要である。
【００２８】
例えば、構築相を開始するために、初期量の溶液を、手動で又はヒトの介入のない自動化システムでレセプタクルに添加する（あるいはまた、溶液は、既存の市販システムにおいてみられるものと同様の固定した材料バットに含まれる）。部品の構築を、ＳＬ法を行うように適合された装置を使用し、層に特異的な構築用ファイル又は装置のコマンドファイルに従って開始し、該ＳＬは、例えば、任意のガラススライドのない図３に図式的に表したＳＬ装置を含む。各ヒドロゲルの構成物の層が完了したら、プラットフォームが、所望の構築する層の厚さ（構築全体を通して変動し得る）に等しい距離だけ垂直に移動される。
【００２９】
本発明の好ましい態様に従って、各ヒドロゲルの構成物の層（又は層の部分）は、ある特性を示すように製造することができる。先に記載したように、ユニークな特性、例えば、ヒドロゲルの厚さ又は硬化深さは、後述する例においても示されるように、ＰＩタイプ及び濃度、エネルギー量及びヒドロゲル溶液中のポリマー濃度の関数として幅広く変動する。従って、ＰＩタイプ、ＰＩ濃度、ポリマータイプ、ポリマー濃度、溶液タイプ又は溶液濃度又はエネルギー量を変更することにより、ヒドロゲル溶液は、一般に、ユニークな特性を示す。従って、好ましい態様においては、ヒドロゲル構成物は全体としては本質的に同一の材料からなっているとしても、個別の構成物の層（又は層の部分）は、例えば、その特定の構成物の層（又は層の部分）を製造するために使用されるヒドロゲル溶液の変更された特性に依存してユニークな物理的及び生物学的特性を示す。あるいはまた、全く異なる材料で層（又は部品層の部分）の内部において又は横切って該層を構築することが望ましいかもしれない。各層は、例えば、部分層、１つの寸法又は複数の寸法で構築された層及び任意の寸法で層間に構築された交差層を含む多くの異なる構造において構築されてもよく、本発明の好ましい態様によれば、単一の材料及び複数材料のヒドロゲル構成物の実質的に無制限な組み合わせを製造し、同一のヒドロゲル構成物の異なる部品が所望の特性を示すことを可能にするシステムが提供されることに留意する必要がある。
【００３０】
各部品の層が完了すると、レセプタクルの充填／排出システムを用いて（あるいはまた、プラットフォームが材料の単一バットへ下方に向けて移動されて）、可変性の構築する層（又は構築する層の部分）及び層の厚さ（又は層の部分の厚さ）を受け入れるために、溶液が場合によりレセプタクルへ添加されるか又はレセプタクルから排除される。好ましい構築工程は、構築コマンド又は装置コマンドファイルを用いて、部品が完了するまで繰り返される。最終的に、全ての溶液を除去した後、対象体部品がレセプタクルから分離され（あるいはまた、対象体部品は、存在する構築プラットフォームから又は任意の構築プラットフォーム、例えば図３に示されるガラススライドから分離され）、対象体部品は、清浄化され、場合によりヒドロゲル構成物のカッティング又はトリミング、細胞適合性溶液での洗浄を含んでいてもよい仕上げ工程に付され、及び最終的に、品質制御のために検査される。従って、完成されたＴＥヒドロゲル移植片は、生体適合性であり及びＳＬを用いて製造される。ＴＥヒドロゲル移植片は、付加的に、例えば、脂肪組織の数及び成長（又は神経再生又は誘導された血管形成及び最終的な脈管形成）を促進し得る。
【００３１】
以下の例は主としてＰＥＧを参照するが、他のヒドロゲルもまた本発明に従って使用可能であることが当該技術分野における当業者により理解されるべきである。例えば、天然ポリマー、合成ポリマー又はそれらのいくらかの組み合わせも使用することができる。天然ポリマーヒドロゲルとしては、ポリマー、例えば、アニオン性ポリマー（例えば、ヒアルロン酸、アルギン酸、ペクチン、カラギーナン、コンドロイチン硫酸、硫酸デキストラン）、カチオン性ポリマー（例えば、キトサン及びポリリシン）、両親媒性ポリマー（例えば、コラーゲン、ゼラチン、カルボキシメチルキチン及びフィブリン）及び中性ポリマー（例えば、デキストラン、アガロース及びプルラン）及びそれらの誘導体が挙げられる。
【００３２】
一方、合成ポリマーヒドロゲルとしては、例えば、ポリマー、例えば、ポリエステル、ポリ(エチレングリコール)-ポリ(乳酸)-ポリ(エチレングリコール); ポリ(エチレングリコール)-ポリ(乳酸-co-グリコール酸)-ポリ(エチレングリコール); ポリ(エチレングリコール)-ポリカプロラクトン-ポリ(エチレングリコール); ポリ(乳酸)-ポリ(エチレングリコール)- ポリ(乳酸); ポリ(ヒドロキシルブチレート); ポリ(プロピレンフマレート-co-エチレングリコール)±アクリレート末端基; 及びポリ(ポリ(エチレングリコール)/ポリ(ブチレン酸化物)レテフタレート)が挙げられる。
【００３３】
合成ポリマーヒドロゲルとしては、例えば、他のポリマー、例えば：ポリ(エチレングリコール)-bis-(ポリ(乳酸)-acrylate); ポリ(エチレングリコール)±シクロデキストリン; ポリ(エチレングリコール)-g-ポリ(アクリルアミド-co-Vアミン); ポリアクリルアミド; ポリ(N-イソプロピルアクリルアミド-co-アクリル酸); ポリ(N-イソプロピルアクリルアミド-co-エチルメタクリレート); ポリビニルアセテート)/ポリ(ビニルアルコール); ポリ(N-ビニルピロリドン); ポリ(メチルメタクリレート-co-ヒドロキシエチルメタクリレート); ポリ(アクリロニトリル-co-アリルスルホネート); ポリ(ビスカルボキシ-フェノキシ-ホスファゼン); 及びポリ(グルコシルエチルメタクリレート-スルフェート)が挙げられ得る。
【００３４】
天然及び合成ポリマーヒドロゲルの組み合わせとしては、ポリマー、例えば、ポリ（ポリエチレングリコール-co-ペプチド）、アルギネートg-（ポリエチレン酸化物-ポロプロピレン酸化物-ポリエチレン酸化物）、ポリ（ポリアクチック(polyactic)-co-グリコール酸-co-セリン）、コラーゲン-アクリレート、アルギネート-アクリレート、ポリ（ヒドロキシエチルメタクリレート-g-ペプチド）、ポリ（ヒドロキシエチルメタクリレート／マトリゲル（登録商標））及びヒアルロン酸-g-N-イソプロピルアクリルアミド）が挙げられ得る。
【００３５】
本発明の好ましい態様に従って使用されるＳＬ材料は、剛性、半剛性、液体（カプセル化液体であってもよい）又はガス（捕捉されたガス）であってもよい。本発明の態様について使用するのに適切な硬化性流体媒体２４が多く存在する。硬化性流体媒体２４又は硬化性流体媒体２４に導入可能な材料の例としては、当該技術分野において知られるＳＬ樹脂、ヒドロゲル、生物活性成分、細胞、埋め込まれたデバイス又は材料、フォトポリマー樹脂及び粉末材料が挙げられる。いくつかのタイプの粉末材料は、流体様媒体から、工程、例えば、溶融及び固形化により、凝集性断面へ転化され得る。
【００３６】
また、本発明の好ましい態様に従って、多色製造(multi-colored manufacturing)が、顔料、蛍光粒子、塗料、染料及び／又は他の色彩媒体を硬化性流体媒体２４へ混合することにより行うことができ、それにより、多色プロトタイプ及びモデルの製造を促進する。同様に、他の材料は、場合により、流体媒体２４に混合されて、強度特性、熱特性、機械特性、光学特性、電気特性、機能的及び／生物機能的特性を変更することができ、それにより、多機能性、多材料性、多色彩、多要素及び／又は移植可能なプロトタイプ、モデル及び最終製品の製造を促進する。本発明は、従って、ＳＬ技術を用いて、無数の材料及び色彩の部品の製造を促進する。本発明は、また、構築段階の間、選択位置で変更された特性を示すように数種の材料を操作するのを促進する。
【００３７】
（例）
ポリ（エチレングリコール）（ＰＥＧ）は、細胞適合性でありかつ潜在的に組織再生において重要な用途を有する合成ヒドロゲル材料の例である。ＰＥＧは、一般に、非毒性で非免疫原性であり、かつ身体から容易に除去することができる。また、ＰＥＧは、水溶性でありかつ光反応性及び架橋性基、例えばアクリレート又はメタクリレートで容易に変性することができる。従って、ＰＥＧは、光架橋性ヒドロゲル組織骨格を生成するのに理想的である。本発明の態様によるシステム及び方法は、例えば、ＳＬを用いる三次元のＰＥＧをベースとする骨格の首尾よい製造を可能にする。
【００３８】
一般に、ヒドロゲルの厚さが、ＳＬ装置のＵＶ走査システムの異なる走査速度について選択したエネルギー量で変動することが見出された。実際、ヒドロゲルの厚さは、移植に必要な低ＰＩ濃度において特に、ＰＩタイプ及び濃度、エネルギー量及びＰＥＧ−ジメタクリレート（ＰＥＧ−ｄｍａ）濃度（商業的に入手可能なＰＥＧ−ｄｍａの分子量、Ｍw１０００について）と強い相関関係にあることを見い出した。ヒドロゲル厚さの曲線は、異なる層の厚さが構成物の首尾よい製造に必要とされる２つの構成物の形状についてのＬＭを説明する。従って、本発明の態様は、例えば、複雑な細胞適合性３Ｄ組織骨格についての処理技術としてのＳＬの効果的な使用を説明する。また、本発明の他の態様は、例えば、ＬＭにおけるヒドロゲルの使用に伴う実施上の配慮点に対処する。
【００３９】
本発明の態様に従って、ＰＥＧ−ｄｍａ、Ｍw１０００を使用して、蒸留水中の異なる濃度（２０％及び３０％ｗ／ｖ）を有する２つの溶液を製造した。アリコート部分をこれらの溶液から分離し、及び異なる濃度の２つのＰＩをその部分に添加した。この場合において使用したＰＩは、Sarcure1121又はHMPP(2-ヒドロキシ-2-メチル-1-フェニル-1-プロパン)及びIrgacure2959又はI-2959(2-ヒドロキシ-1-[4-(2-ヒドロキシエトキシ)フェニル]-2-メチル-1-プロパノン)であった。この例において使用したＰＥＧ−ｄｍａ及び２つのＰＩの化学構造は、それぞれ、図２ａ、２ｂ及び２ｃに示した。
【００４０】
可変ヒドロゲル厚さ曲線を得るために、ＳＬ装置１０の移動性プラットフォーム２０を固定した高さにセットし及びレーザー１２、具体的にはＨｅ−Ｃｄレーザー（３２５ｎｍ）を取り付けた（例えば図３参照）。ＰＩを有するＰＥＧ−ｄｍａ溶液を、頂部が平らな円筒状容器３０内にピペットで添加し、かつ縁まで充填した。ガラススライド３２を容器３０の頂部に、ＰＥＧ−ｄｍａ溶液と接触して置いた。ガラススライド３２は、ヒドロゲル結合のための基板として機能し及び厚さの測定を促進する。ガラススライド３２がレーザー１２パワーの約１８％を除去することが測定された。
【００４１】
ガラススライド３２を有する円筒状容器３０を、図３に示されるようにプラットフォーム２０の中心に置いた。プラットフォーム２０の試験高さで、レーザー１２は、約２５０マイクロメートルの直径を有する円形のものであった。試料を、ガラススライド３２を介してかつＰＥＧ−ｄｍａ容器３０中に、異なるエネルギー量でベクターパターンを書くことによって試料を硬化した。図４Ｃは、例えば、レーザーで焼いた紙上における実際のレーザービームトレースのベクターファイルを示す。好ましいレーザーベクターパターン３６を使用して、本発明の態様に従ってヒドロゲルの厚さを測定した。この例におけるパターン３６は、約２５０マイクロメートルの幅（レーザービーム直径）及び７．６２ｍｍの長さ、約３５５マイクロメートルの空隙を有する一連の１９のパラレルな線からなる。
【００４２】
レーザー１２は、パターン３６において各線を２回描き及びエネルギー量は、レーザー１２の走査速度を制御するＳＬ装置１０のパラメータを変更することにより変動させた。重合後、ガラススライド３２を、スライドに結合された重合ヒドロゲルを有する容器３４から引き上げた。硬化されたヒドロゲルを、蒸留水で洗浄して、未反応ポリマーを除去し、次いで、例えば、キャリパーで測定した。この手順を、全てのヒドロゲル厚さ測定について繰り返した。４つの試料ヒドロゲルを、I-2959を有するＰＥＧ−ｄｍａ溶液について硬化し、及び２つの試料ゲルをＨＭＰＰを有する溶液について硬化した。固定プラットフォーム２０の高さでのＨｅ−Ｃｄレーザー１２（４０ｍＷ）の測定されたパワーは、ガラススライド３２あり及びなしのそれぞれで、２９．５〜３０．６ｍＷ及び３５．８〜３７．１ｍＷであった。ガラススライド３２ありで測定されたレーザー１２のパワーを使用して、レーザーエネルギーを測定した。
【００４３】
ＰＩタイプ及び濃度及びエネルギー量の関数として得られたヒドロゲル厚さ曲線を図４Ａ及び４Ｂに示し、ここで、図４Ａは、I-2959がＰＩとして使用された場合のゲル厚さ曲線を表し及び図４Ｂは、ＨＭＰＰについての同一のものを表す。図４Ａ及び４Ｂにおいて使用した３つの標識は、３つの異なるエネルギー量に相当する。ダイヤモンド形（◆）は、３．６０４Ｊ／ｃｍ2又は０．２５８ＩＰＳのエネルギーレベルを表す。四角形（■）は、１．６４０Ｊ／ｃｍ2又は０．５６７ＩＰＳのエネルギーレベルを表す。三角形（▲）は、０．５８６Ｊ／ｃｍ2又は１．５８５ＩＰＳのエネルギーレベルを表す。
【００４４】
また、所定のＰＩ濃度及びエネルギー量においてI-2959と比較した場合、ＨＭＰＰにより優位に大きなゲル厚さが達成されることを図４Ａ及び４Ｂは説明する。さらに、より高いポリマー濃度が、典型的には、より厚いヒドロゲルを生じることが観察された。同様に、より高いエネルギー量は、一般に、より厚いゲルを生じる。従って、ヒドロゲル厚さ曲線は、複雑な３Ｄ骨格を製造するために層の厚さを規定するのに役立つ。例えば、I-2959は、薄い層の重合、従って、一層ずつ積み重ねる方式での製造を提供できる。一方、ＨＭＰＰは、単一の層の“大”構造物を首尾よく製造するために使用することができる。
【００４５】
図５は、０．５％（ｗ／ｖ）I-2959を有するＰＥＧ溶液について、エネルギー量とヒドロゲルの厚さに関係があることを示す。べた塗りのダイヤモンド型の標識（◆）は、０．５％（ｗ／ｖ）のI-2959に相当し、一方、白抜きのダイヤモンド型の標識（◇）は、蒸留水中の２０％（ｗ／ｖ）ＰＥＧ−ｄｍａに相当する。再び図５を参照すると、試験した２つのＰＩについて、低ＰＩ濃度（＜０．０５％）及び小エネルギー量（早い走査速度）で、生成されるヒドロゲルは厚く及び架橋がおおまかであった。
【００４６】
図６は、ゲル厚さ試験において使用した２つのＰＩのＵＶ−ＶＩＳ吸収スペクトルを示し、例えば、ゲルの厚さは、低ＰＩ濃度で最大となり、ＰＩ濃度が上昇するとゼロでない値まで漸近的に低減することを示す。ヒドロゲルの厚さは、一般に、ゼロＰＩ濃度についてゼロから始まり、低ＰＩ濃度で最大となり、ＰＩ濃度が上昇するとゼロでない値まで漸近的に低減する。ヒドロゲルの厚さは、ＰＩにおける製造者により添加される、モノメチルエーテルヒドロキノン（ＭＥＨＱ）及びブチル化ヒドロキシトルエン（ＢＨＴ）を含む重合開始剤の存在のためにゼロから始まる。０から最大ゲル厚さの間の領域の測定は、ここでは示されていない、なぜなら、ゲルがこれらのＰＩ濃度においてはおおまかに架橋し、かつ測定が非常に不明確なものであるからである（従って、ここに示される最大ゲル厚さは、絶対的な最大値と見るべきではない）。
【００４７】
先に記載したように、I-2959は、薄い層の重合及び従って一層ずつ積み重ねる方式での製造を提供するが、ＨＭＰＰは、単一層“大”構造物を首尾よく製造するために使用することができる。従って、本発明の好ましい態様によれば、細胞適合性部品、例えば、図７、８及び９にみられるようなものを製造するためのＳＬ処理が提供される。例えば、図７Ａは、ベクターファイルにコードされた、埋め込まれた３Ｄチャンネル構造を有する複雑な３Ｄ構造物を表す。ベクターファイルを、順に使用して、I-2959を用いて図７Ｂ及び７Ｃに示される骨格を製造した。他の例として、図８Ａは、ベクターファイルにコードされた複数の直線的なチャンネルを有する相対的に単純な構造物を示す。このベクターファイルは、図８Ｂ及び８Ｃのように、ＨＭＰＰを用いて一層の骨格を製造するために使用した。
【００４８】
図９Ａ〜９Ｆは、本発明のある態様に従って製造され得る多管腔及び多層神経誘導管の他の例を示す。図９Ａは、好ましい神経誘導管のＣＡＤモデルを示し、一方図９Ｂは、本発明の態様に従う構築工程の間にレーザービームの通路を描くＳＬ装置ソフトウェアからのベクターファイルを示し；図９Ｃ〜９Ｆは、本発明の好ましい態様に従って製造された典型的な３Ｄ多管腔神経誘導管を示す。
【００４９】
例えば、本発明の好ましい態様を用いて製造することができる組織骨格及び神経誘導管の多くの他の形状、サイズ及び構造が存在することが当該技術分野における当業者により理解されるべきである。本発明の好ましい態様を詳細に記載してきたが、種々の変更が、クレームに記載の本発明の概念及び範囲を逸脱することなく可能であることが当該技術分野における当業者により理解されるであろう。
【図面の簡単な説明】
【００５０】
【図１】当該技術分野において知られる典型的なＳＬ装置の略図である。
【図２ａ】本発明の態様において使用される好ましいヒドロゲルの化学組成を表す。
【図２ｂ】本発明の態様において使用される好ましい光開始剤の好ましい化学組成を表す。
【図２ｃ】本発明の態様において使用される好ましい光開始剤の好ましい化学組成を表す。
【図３】典型的なＳＬ装置についてヒドロゲル構成物を構築するための好ましい作業環境を説明する（ゲルの厚さを測定するための任意のガラススライドと共に示される）。
【図４Ａ】本発明の態様において使用される好ましい光開始剤及びヒドロゲル溶液についての硬化深さ又はヒドロゲルの厚さ曲線を説明する。
【図４Ｂ】本発明の態様において使用される好ましい光開始剤及びヒドロゲル溶液についての硬化深さ又はヒドロゲルの厚さ曲線を説明する。
【図４Ｃ】本発明の態様に従ってヒドロゲルの厚さを測定するために使用される好ましいレーザーベクターパターンを説明する。
【図５】本発明の態様において使用される好ましい溶液についてのゲルの厚さとエネルギー量の関係を説明する。
【図６】本発明の態様において使用される好ましい光開始剤についての典型的ＵＶ−ＶＩＳ吸収スペクトルを表す。
【図７Ａ】本発明の態様に従ってＩ−２９５９を用いて製造される典型的３Ｄ組織設計骨格を表す。
【図７Ｂ】本発明の態様に従ってＩ−２９５９を用いて製造される典型的３Ｄ組織設計骨格を表す。
【図７Ｃ】本発明の態様に従ってＩ−２９５９を用いて製造される典型的３Ｄ組織設計骨格を表す。
【図８Ａ】本発明の態様に従う構築工程の間のレーザービームの通路を表すＳＬ装置ソフトウェアからのベクターファイルを表す。
【図８Ｂ】本発明の態様に従ってＨＭＰＰを用いて製造される典型的３Ｄ組織設計骨格を表す。
【図８Ｃ】本発明の態様に従ってＨＭＰＰを用いて製造される典型的３Ｄ組織設計骨格を表す。
【図９Ａ】好ましい神経誘導管のＣＡＤモデルを表す。
【図９Ｂ】本発明の態様に従う構築工程の間のレーザービームの通路を示すＳＬ装置ソフトウェアからのベクターファイルを表す。
【図９Ｃ】本発明の好ましい実施態様に従って製造される典型的３Ｄ多管腔神経誘導管を表す。
【図９Ｄ】本発明の好ましい実施態様に従って製造される典型的３Ｄ多管腔神経誘導管を表す。
【図９Ｅ】本発明の好ましい実施態様に従って製造される典型的３Ｄ多管腔神経誘導管を表す。
【図９Ｆ】本発明の好ましい実施態様に従って製造される典型的３Ｄ多管腔神経誘導管を表す。
【図１】
2009519143.tif 000003
【図２】
2009519143.tif 000004
【図３】
2009519143.tif 000005
【図４Ａ】
2009519143.tif 000006
【図４Ｂ】
2009519143.tif 000007
【図４Ｃ】
2009519143.tif 000008
【図５】
2009519143.tif 000009
【図６】
2009519143.tif 000010
【図７】
2009519143.tif 000011
【図８】
2009519143.tif 000012
【図９】
2009519143.tif 000013